"A色材、B溶剤及びCバインダー樹脂を含有し、該A色材として、下記式Iで表される化合物と、銅フタロシアニン顔料及び/又はジオキサジン顔料を含有することを特徴とする、着色組成物。Z-AI上記式I中、Z-は、ジスルホニルイミドアニオンを表す。Aは、カチオン染料を表す。前記式Iで表される化合物が、下記式IIで表される化合物であることを特徴とする、請求項1に記載の着色組成物。上記式II中、R11及びR12は、各々独立に、置換基を有していてもよい炭素数1~8のアルキル基、置換基を有していてもよい炭素数2~6のアルケニル基、又は置換基を有していてもよい炭素数3~8のシクロアルキル基を表す。尚、R11及びR12は、互いに結合して環を形成していてもよい。Aは、前記式Iにおけると同義である。前記R11及びR12の少なくとも一つが、フッ素原子を含有する基であることを特徴とする、請求項2に記載の着色組成物。前記式IIで表される化合物が、下記式IIIで表される化合物であることを特徴とする、請求項2又は3に記載の着色組成物。上記式III中、R21及びR22は、各々、前記式IIにおけるR11及びR12と同義である。R1~R6は、各々独立に、水素原子、置換基を有していてもよい炭素数1~8のアルキル基、又は置換基を有していてもよい芳香族環基を表す。隣接するR1~R6同士が結合して環を形成してもよい。R7及びR8は、水素原子、又は任意の置換基を表す。R7及びR8は、互いに連結して環を形成していてもよい。R101及びR102は、水素原子、置換基を有していてもよい炭素数1~8のアルキル基、置換基を有していてもよい炭素数2~6のアルケニル基、置換基を有していてもよい芳香族環基、又はフッ素原子を表す。R101とR102とが結合し、環を形成していてもよい。また、上記式III中のベンゼン環は、更に任意の置換基を有していてもよい。前記式IIで表される化合物が、下記IVで表される化合物であることを特徴とする、請求項2又は3に記載の着色組成物。上記式IV中、R31及びR32は、各々、前記式IIにおけるR11及びR12と同義である。R41~R46は、各々独立に、水素原子、置換基を有していてもよい炭素数1~8のアルキル基、又は置換基を有していてもよい芳香族環基を示す。隣接するR41~R46同士が結合して環を形成していてもよい。R47及びR48は、各々独立に、水素原子、又は任意の置換基を表す。R47及びR48は、互いに結合して環を形成していてもよい。又、上記式III中のベンゼン環及びインドール環は更に任意の置換基を有していてもよい。前記式IIで表される化合物が、下記式Vで表される化合物であることを特徴とする、請求項2又は3に記載の着色組成物。上記式V中、R51及びR52は、各々、前記式IIにおけるR11及びR12と同義である。Ar1及びAr2は、各々独立に、置換基を有していてもよい含窒素複素環基を表す。nは、1~5の整数を表す。銅フタロシアニン顔料及びジオキサジン顔料の総含有量が、前記式Iで表される化合物の総含有量の5重量以上、2000重量以下であることを特徴とする、請求項1~7のいずれか一項に記載の着色組成物。銅フタロシアニン顔料を含み、該銅フタロシアニン顔料の80重量以上が、C.I.ピグメントブルー15:6であることを特徴とする、請求項1~8のいずれか一項に記載の着色組成物。ジオキサジン顔料を含み、該ジオキサジン顔料の80重量以上が、C.I.ピグメントバイオレット23であることを特徴とする、請求項1~9のいずれか一項に記載の着色組成物。請求項1~9のいずれか一項に記載の着色組成物を用いて形成された画素を有することを特徴とする、カラーフィルタ。請求項10に記載のカラーフィルタを有することを特徴とする、液晶表示装置。請求項10に記載のカラーフィルタを有することを特徴とする、有機EL表示装置。本発明は、透過率輝度、コントラストに優れたカラーフィルタの画素を提供することができ、かつ前述したカラーディスプレイ製造工程で要求される耐熱性をも満たす着色組成物を提供することを目的とする。本発明はまた、このような着色組成物を用いることにより、特に、青色画素の色純度および透過率に優れたカラーフィルタを提供すると共に、このようなカラーフィルタを用いて、高色再現性および高輝度を両立した有機EL表示装置並びに液晶表示装置を提供することを目的とする。本発明者らは、鋭意検討を行った結果、カラーフィルタの画素形成用の着色組成物として、特定の化合物からなる塩と特定の顔料を使用することにより、上記課題を解決できることを見出し、本発明に至った。すなわち本発明の要旨は、A色材、B溶剤及びCバインダー樹脂を含有し、該A色材として下記式Iで表される化合物と、銅フタロシアニン顔料及び/又はジオキサジン顔料を含有する着色組成物、カラーフィルタ、液晶表示装置及び有機EL表示装置に存する。Z-AI上記式I中、Z-は、ジスルホニルイミドアニオンを表す。Aは、カチオン染料を表す。本発明によれば、カラーディスプレイ製造工程で要求される耐熱性を満たし、青色画素の透過率輝度に優れたカラーフィルタを得ることができ、またこのようなカラーフィルタを使用することにより、有機EL表示装置の発光や、液晶表示装置のバックライトの発光を効率よく取り出すことができる。これより、高品質の液晶表示装置及び有機EL表示装置を得ることが可能となる。以下に本発明の実施の形態を詳細に説明するが、以下の記載は本発明の実施態様の一例であり、本発明はこれらの内容に限定されるものではない。なお、本発明においてメタアクリル、メタアクリレート等は、アクリルおよび/またはメタクリル、アクリレートおよび/またはメタクリレート等を意味するものとし、例えばメタアクリル酸はアクリル酸および/またはメタクリル酸を意味するものとする。また全固形分とは、後記する溶剤成分以外の本発明の着色組成物の全成分を意味するものとする。C.I.とは、カラーインデックスを意味する。本発明において、重量平均分子量とは、GPCゲルパーミエーションクロマトグラフィーによるポリスチレン換算の重量平均分子量Mwを指すものとする。本発明の着色組成物は、A色材、B溶剤及びCバインダー樹脂を含有し、該A色材として下記式Iで表される化合物と、銅フタロシアニン顔料及び/又はジオキサジン顔料を含有する着色組成物である。Z-AI上記式I中、Z-は、ジスルホニルイミドアニオンを表す。Aは、カチオン染料を表す。[色材]本発明の着色組成物は、色材として、前記式Iで表される化合物以下、化合物Iと称する場合があると、銅フタロシアニン顔料および/またはジオキサジン顔料を含有する。即ち、本発明の着色組成物は、色材として、染料である化合物Iと、顔料である銅フタロシアニン顔料および/またはジオキサジン顔料とを併用するものである。このような色素すなわち化合物Iと、銅フタロシアニン顔料および/またはジオキサジン顔料とを組み合わせて用いることにより、色調を青味から赤味に自在に調整することが可能であり、また、色素単独で用いる場合に比べて耐熱性や耐光性などが向上するという効果が奏される。式Iで表される化合物化合物I中、Aは、カチオン染料を表す。カチオン染料としは、本発明の効果を行わない限り特に制限はないが、例えば、IndustrialDyesChemistryPropertiesApplicationsWileyVCH2003年、KlausHunger編集等に記載されている色素が挙げられる。より具体的には、トリアリールメタン類、シアニン類、スチリル類、アジン類等の色素骨格Chromophoreを有する化合物が挙げられ、所望する色により適宜選択することができる。特に、青色Blueを所望する場合、色濃度、輝度、及び耐熱性が優れる点からトリアリールメタン類が好ましく、紫色Violetを所望する場合は、色濃度、輝度、及び耐熱性が優れる点からトリアリールメタン類、シアニン類が特に好ましい.また、本発明に用いられるカチオン染料は、有機溶剤に対して可溶であることが好ましい。[構造上の特徴]本発明における前記式Iで表される化合物は、対イオンを形成している。対イオンを形成している色材では、カチオン及びアニオンの性質が、物性、特に耐熱性に影響する。これは、中性分子に比べて、電荷の偏りがあるカチオン及びアニオンの反応性がそれぞれ高いことに起因する。その為、カチオン及びアニオンの反応性を低下させることで、色材の耐熱性を向上することができると推測される。つまり、カチオン及びアニオンにおいて、電荷を非局在化することにより該反応性を低下させ,耐熱性の向上に繋がるものと考えられる。ここで、前記式Iで表される化合物は、アニオンとして、ジスルホニルイミドアニオンを含む。ジスルホニルイミドアニオンは、イオン種が、スルホンアミド基であるため、製造が容易である。また負電荷が非局在化しているため、アニオンが比較的安定である。さらに、ジスルホンアミドにフッ素含有の置換基を有することで、フッ素含有置換基側へアニオンが引っ張られることにより、分子全体として電荷が分散されて、より安定な構造となると考えられる。また、本発明におけるアニオンは、いずれも可視光波長領域に吸収がない。その為、得られる画素の色純度に影響を及ぼすことがない。[式IIで表される化合物について]前記式Iで表される化合物は、色素の色濃度、輝度及び耐熱性が優れる点で、下記式IIで表される化合物であることが好ましい。上記式II中、R11及びR12は、各々独立に、置換基を有していてもよい炭素数1~8のアルキル基、置換基を有していてもよい炭素数2~6のアルケニル基、又は置換基を有していてもよい炭素数3~8のシクロアルキル基を表す。尚、R11及びR12は、互いに結合して環を形成していてもよい。Aは、前記式Iにおけると同義である。R11及びR12は、置換基を有していてもよい炭素数1~8のアルキル基、置換基を有していてもよい炭素数2~6のアルケニル基、置換基を有していてもよい炭素数3~8のシクロアルキル基を表す。該置換基としては、下記置換基群Wの項で記載したものが挙げられる。置換基群Wフッ素原子、塩素原子、炭素数1~8のアルキル基、炭素数2~8のアルケニル基、炭素数1~8のアルコキシル基、フェニル基、メシチル基、トリル基、ナフチル基、シアノ基、アセチルオキシ基、炭素数2~9のアルキルカルボキシル基、スルホン酸アミド基、炭素数2~9のスルホンアルキルアミド基、炭素数2~9のアルキルカルボニル基、フェネチル基、ヒドロキシエチル基、アセチルアミド基、炭素数1~4のアルキル基が結合してなるジアルキルアミノエチル基、トリフルオロメチル基、炭素数1~8のトリアルキルシリル基、ニトロ基、炭素数1~8のアルキルチオ基。これらの内、特に、R11及びR12におけるアルキル基、アルケニル基又はシクロアルキル基は、アニオンの電荷がより非局在化して、色材の耐熱性が向上する点で、少なくとも一つがフッ素原子を置換基として有することが好ましい。R11及びR12は、アニオンの電荷が分散されて、アニオンが安定化する点で、炭素数1~8のパーフルオロアルキル基が特に好ましい。より具体的には、前記式IIで表される化合物は、下記式II-1で表される化合物であることが好ましい。上記式II-1中、n及びn’は、各々独立に、1~8の整数を表す。Aは、前記式IIにおけると同義である。n及びn’は、通常1~8、好ましくは1~4の整数である。n及びn’は、同じでもよく、また異なっていてもよい。nとn’とが同じである場合のスルホニルイミドアニオンの具体例としては、ビストリフルオロメタンスルホンイミド、ビスペンタフルオロエタンスルホンイミド、ビスペンタフルオロブタンスルホンイミド等が挙げられる。nとn’とが違う場合のスルホニルイミドアニオンの具体例としては、ペンタフルオロエタンスルホントリフルオロメタンスルホンイミド、トリフルオロメタンスルホンヘプタフルオロプロパンスルホンイミド、フルオロブタンスルホントリフルオロメタンスルホンイミド等が挙げられる。上記の中でも、アニオンが最も安定化するとの理由から、n=n’2である、ビスペンタフルオロエタンスルホンイミドが特に好ましい。一方、R11及びR12は、互いに結合して環を形成していてもよい。環を形成している場合、R11及びR12は、特に炭素数2~12のフルオロアルキレン基であることが好ましい。つまり、前記式IIで表される化合物は、更に、下記式II-2で表される化合物であることが好ましい。上記式II-2中、n’’は、2~12の整数を表す。Aは、前記式IIにおけると同義である。n’’は、耐熱性の点で,好ましくは2~8であり,さらに好ましくは3である。n’’の数が小さい分子ほど、立体反発の影響が小さくなり、より強い相互作用が可能となる。即ち、n’’が小さいほど、アニオンとカチオンの相互作用が大きくなり、イオン対が安定化して耐熱性が向上するものと推測される。以下に、前記式I中の、アニオン、つまり、Z-の好ましい具体例を以下に示すが、本発明はこれらに限定されるものではない。<アニオンの具体例>また、前記式IIで表される化合物は、カチオン、つまり式II中のAからリンカーを伸ばして、2量体や3量体などを形成していてもよい。[式IIIで表される化合物について]前記式IIで表される化合物は、耐熱性に優れ、また得られるカラーフィルタの、特に青色純度及び透過率が優れる点で、下記式IIIで表される化合物であることが好ましい。上記式III中、R21及びR22は、各々、前記式IIにおけるR11及びR12と同義である。R1~R6は、各々独立に、水素原子、置換基を有していてもよい炭素数1~8のアルキル基、又は置換基を有していてもよい芳香族環基を表す。隣接するR1~R6同士が結合して環を形成してもよい。R7及びR8は、水素原子、又は任意の置換基を表す。R7及びR8は、互いに連結して環を形成していてもよい。R101及びR102は、水素原子、置換基を有していてもよい炭素数1~8のアルキル基、置換基を有していてもよい炭素数2~6のアルケニル基、置換基を有していてもよい芳香族環基、又はフッ素原子を表す。R101とR102とが結合し、環を形成していてもよい。また、上記式III中のベンゼン環は、更に任意の置換基を有していてもよい。R1~R6についてR1~R6は、各々独立に、水素原子、置換基を有していてもよい炭素数1~8のアルキル基、又は置換基を有していてもよい芳香族環基を表す。R1~R6におけるアルキル基としては、直鎖状、分岐鎖状又は環状のアルキル基であって、その炭素数が通常1以上、また、通常8以下、好ましくは5以下のものが挙げられる。具体例としては、メチル基、エチル基、n-プロピル基、2-プロピル基、n-ブチル基、イソブチル基、tert-ブチル基、シクロヘキシル基等が挙げられる。R1~R6における芳香族環基としては、芳香族炭化水素環基及び芳香族複素環基が挙げられる。芳香族炭化水素環基としては、単環であっても縮合環であってもよく、環を形成する炭素数が5~18であれば特に制限はないが、例えば、1個の遊離原子価を有する、ベンゼン環、ナフタレン環、アントラセン環、フェナントレン環、ペリレン環、テトラセン環、ピレン環、ベンズピレン環、クリセン環、トリフェニレン環、アセナフテン環、フルオランテン環、フルオレン環などの基が挙げられる。また、芳香族複素環基としては、単環であっても縮合環であってもよく、環を形成する炭素数が3~10であれば特に制限はないが、例えば、1個の遊離原子価を有する、フラン環、ベンゾフラン環、チオフェン環、ベンゾチオフェン環、ピロール環、ピラゾール環、イミダゾール環、オキサジアゾール環、インドール環、カルバゾール環、ピロロイミダゾール環、ピロロピラゾール環、ピロロピロール環、チエノピロール環、チエノチオフェン環、フロピロール環、フロフラン環、チエノフラン環、ベンゾイソオキサゾール環、ベンゾイソチアゾール環、ベンゾイミダゾール環、ピリジン環、ピラジン環、ピリダジン環、ピリミジン環、トリアジン環、キノリン環、イソキノリン環、シノリン環、キノキサリン環、フェナントリジン環、ベンゾイミダゾール環、ペリミジン環、キナゾリン環、キナゾリノン環、アズレン環などの基が挙げられる。隣接するR1~R6同士が結合して環を形成してもよく、更に該環は、置換基を有していてもよい。隣接するR1~R6同士が結合して環を形成する場合、これらはヘテロ原子で架橋された環であってもよい。この環の具体例として、例えば以下のものが挙げられる。これらの環は置換基を有していてもよい。化学的安定性の点から、R1~R6として好ましくは、各々独立に、水素原子、置換基を有していてもよい炭素数1~8のアルキル基又は置換基を有していてもよいフェニル基であるか、或いは隣接するR1~R6が互いに結合して環を形成する場合であり、色材の耐熱性を向上し、得られるカラーフィルタの耐光性が優れる点で,より好ましくは置換基を有していてもよい炭素数1~8のアルキル基又は置換基を有していてもよいフェニル基である。R1~R6が、置換基を有していてもよい炭素数1~8のアルキル基である場合、超共役によりカチオン内の電荷が分散し、カチオンが安定化するものと推測される。また、R1~R6が、置換基を有していてもよいフェニル基である場合、共役系を延長することで、カチオン内の電荷が分散することで、カチオンが安定化するものと推測される。このように、カチオンが安定化した結果、得られるカラーフィルタの耐光性がより優れるものとなると考えることができる。R1~R6におけるアルキル基、芳香族炭化水素環基、及び隣接するR1~R6同士が結合して形成される環が有していてもよい置換基としては、例えば、下記置換基群Wのものが挙げられる。置換基群Wフッ素原子、塩素原子、炭素数1~8のアルキル基、炭素数2~8のアルケニル基、炭素数1~8のアルコキシル基、フェニル基、メシチル基、トリル基、ナフチル基、シアノ基、アセチルオキシ基、炭素数2~9のアルキルカルボキシル基、スルホン酸アミド基、炭素数2~9のスルホンアルキルアミド基、炭素数2~9のアルキルカルボニル基、フェネチル基、ヒドロキシエチル基、アセチルアミド基、炭素数1~4のアルキル基が結合してなるジアルキルアミノエチル基、トリフルオロメチル基、炭素数1~8のトリアルキルシリル基、ニトロ基、炭素数1~8のアルキルチオ基。R7及びR8についてR7及びR8は、水素原子、又は任意の置換基を表す。該任意の置換基としては、例えば、ハロゲン原子、置換基を有していてもよい炭素数1~8のアルキル基、置換基を有していてもよい芳香族環基などが挙げられる。アルキル基及び芳香族環基としては、前記R1~R6についての項で記載したものが挙げられる。また、R7及びR8は、互いに連結して環を形成していてもよい。R7及びR8同士が結合して環を形成する場合、これらはヘテロ原子で架橋された環であってもよい。この環の具体例として、例えば以下のものが挙げられる。これらの環は置換基を有していてもよい。青色の染料を所望の場合、色純度が高く、更に高輝度である点から、R7及びR8同士は互いに連結して環を形成していない方が好ましい。また、紫色の染料を所望の場合、色純度が高く、更に高輝度である点から、互いに連結して環を形成している方が好ましい。R101及びR102についてR101及びR102は、水素原子、置換基を有していてもよい炭素数1~8のアルキル基、置換基を有していてもよい炭素数2~6のアルケニル基、置換基を有していてもよい芳香族環基、又はフッ素原子を表す。アルキル基及び芳香族環基としては、前記R1~R6についての項で記載したものが挙げられる。アルケニル基としては、炭素数が通常2以上、通常6以下のものが挙げられる。具体例としては、ビニル基、アリル基、1-ブテニル基等が挙げられる。又、R101とR102とが結合し、環を形成していてもよい。R101とR102とが結合して形成される環の具体例としては、例えば以下のものが挙げられる。R101とR102とが結合して形成される環についても置換基を有していてもよい。該置換基としては、例えば、前記置換基群Wの項で記載したものが挙げられる。また、上記式III中のベンゼン環は、更に任意の置換基を有していてもよい。該ベンゼン環が有していてもよい置換基としては、例えば、前記置換基群Wの項で記載したものが挙げられる。R21及びR22についてR21及びR22は、各々、前記式IIにおけるR11及びR12と同様である。好ましい態様も同様である。つまり、前記式IIIにおいて、前記式II-1で表される化合物のアニオンに変えたもの、又は前記式II-2で表される化合物のアニオンに変えたものも同様に好ましい。また、前記式IIIで表される化合物は、例えば、R1~R6並びにR101及びR102から、リンカーを伸ばして、2量体や3量体などを形成していてもよい。合成方法前記式IIIで表される化合物は、例えばJChemSocPerkinTrans19982297、国際公開第2006/120205号公報及び国際公開第2009/107734号公報に記載の方法に準じて合成することができる。式IIIで表される化合物の具体例前記式IIIで表される化合物中、好ましい具体例を以下に示すが、本発明はこれらに限定されるものではない。[式IVで表される化合物について]前記式IIで表される化合物は、下記式IVで表される化合物であることが、耐光性及び耐熱性、高い透過率を有する点で好ましい。上記式IV中、R31及びR32は、各々、前記式IIにおけるR11及びR12と同義である。R41~R46は、各々独立に、水素原子、置換基を有していてもよい炭素数1~8のアルキル基、又は置換基を有していてもよい芳香族環基を示す。隣接するR41~R46同士が結合して環を形成していてもよい。R47及びR48は、各々独立に、水素原子、又は任意の置換基を表す。R47及びR48は、互いに結合して環を形成していてもよい。又、上記式III中のベンゼン環及びインドール環は更に任意の置換基を有していてもよい。R41~R46についてR41~R46は、各々独立に、水素原子、置換基を有していてもよい炭素数1~8のアルキル基、又は置換基を有していてもよい芳香族環基を表す。炭素数1~8のアルキル基及び芳香族環基としては、前記R1~R6についての項で記載したものと同様である。また、隣接するR41~R46同士、つまり、R41とR42、R43とR44及びR45とR46は、各々互いに結合して環構造を形成していてもよく、更に該環は置換基を有していてもよい。隣接するR41~R44同士が結合して環を形成する場合、これらはヘテロ原子で架橋された環であってもよい。この環の具体例として、例えば以下のものが挙げられる。これらの環は置換基を有していてもよい。化学的安定性の点から、R41~R46として好ましくは、各々独立に、水素原子、置換基を有していてもよい炭素数1~8のアルキル基又は置換基を有していてもよいフェニル基であるか、或いは隣接するR41~R46が互いに結合して環を形成する場合であり、色材の耐熱性を向上し、得られるカラーフィルタの耐光性が優れる点で,より好ましくは置換基を有していてもよい炭素数1~8のアルキル基又は置換基を有していてもよいフェニル基である。R41~R46が、置換基を有していてもよい炭素数1~8のアルキル基である場合、超共役によりカチオン内の電荷が分散し、カチオンが安定化するものと推測される。また、R41~R46が、置換基を有していてもよいフェニル基である場合、共役系を延長することで、カチオン内の電荷が分散することで、カチオンが安定化するものと推測される。このように、カチオンが安定化した結果、得られるカラーフィルタの耐光性がより優れるものとなると考えることができる。R41~R46におけるアルキル基又は芳香族環基、並びに、隣接するR41~R46同士が結合して形成される環が有していてもよい置換基としては、例えば、前記置換基群Wの項で記載したものが挙げられる。R47及びR48についてR47及びR48は、水素原子、又は任意の置換基を表す。該任意の置換基としては、前記R1~R6についでに記載のものと同様である。また、R47及びR48は、互いに連結して環を形成していてもよい。R47及びR48同士が結合して環を形成する場合、これらはヘテロ原子で架橋された環であってもよく、その具体例は、前記R7及びR8についての項で記載のものと同様である。これらの環は置換基を有していてもよい。紫色の染料を所望の場合、色純度が高く、更に高輝度である点から、R47及びR48同士は互いに連結して環を形成していない方が好ましい。また、赤色の染料を所望の場合、色純度が高く、更に高輝度である点から、R47及びR48同士は互いに連結して環を形成している方が好ましい。尚、R41~R48が有する置換基としては、前記置換群Wの項に記載のものが挙げられる。また、本発明においては、R41~R48の少なくとも一つが、フッ素原子を置換基として有する、炭素数1~8のアルキル基であることが、得られるカラーフィルタの耐光性が優れる点で特に好ましい。これは、フッ素原子が分子内における正電荷領域と分子内での静電相互作用することで、カチオンがより安定化したことによるものと推測される。このことは、電気陰性度が高い基であるフッ素原子が、結合している炭素の電子を局所的に引き付け、僅かに正電荷を帯びた炭素原子を生じさせて、カチオンが不安定化するとの予測に反するものである。隣接するR41~R48同士が結合して形成される環が有する置換基としては、好ましくは炭素数1~8のアルキル基、炭素数1~8のアルコキシル基、シリル基、カルボキシル基、シアノ基、スルホン酸アミド基などが挙げられる。尚、式IVで表される化合物において、ベンゼン環及びインドール環は、更に置換基を有していてもよい。つまり、本発明の効果を損なわない範囲で、式IV中に明記した以外の置換基を有していてもよい。このような置換基としては、前記置換基群Wの項に記載の置換基が挙げられる。なお、式IV中のベンゼン環において、トリアリールメチン構造の中央に位置する炭素原子との結合に対し、o-位に嵩高い基が結合すると、分子の平面性が阻害され、化合物の色純度が低下する場合がある。従って、o-位には置換基を有さないか、又はハロゲン原子、炭素数1~4のアルキル基で置換されていることが好ましい。また、前記式IVで表される化合物は、例えば、R41~R48から、リンカーを伸ばして、2量体や3量体などを形成していてもよい。合成方法前記式IVで表される化合物は、例えばJChemSocPerkinTrans19982297、国際公開第2006/120205号公報及び国際公開第2009/107734号公報に記載の方法に準じて合成することができる。具体例前記式IVで表される化合物中、好ましい具体例を以下に示すが、本発明はこれらに限定されるものではない。[式Vで表される化合物について]本発明において、前記式IIで表される化合物は、得られる画素の耐熱性及び耐光性、透過率の点で、下記式Vで表される化合物であることが好ましい。上記式V中、R51及びR52は、各々、前記式IIにおけるR11及びR12と同義である。Ar1及びAr2は、各々独立に、置換基を有していてもよい含窒素複素環基を表す。nは、1~5の整数を表す。nは、1~5の整数を表す。nは、耐熱性の点で、1~5が好ましく、1~3が特に好ましい。Ar1及びAr2は、各々独立に、置換基を有していてもよい含窒素複素環基を表す。含窒素複素環基としては、例えば、1個の遊離原子価を有する、インドール環、ベンゾインドール環、インドレニン環、ベンゾインドレニン環、オキサゾール環、ベンゾオキサゾール環、チアゾール環、ベンゾチアゾール環、ベンゾイミダゾール環やキノリン環の基が挙げられる。中でも、輝度が高い点で、1個の遊離原子価を有する、インドール環、ベンゾインドール環、インドレニン環、ベンゾインドレニン環が好ましく、インドール環、ベンゾインドレニン環の基がより好ましい。また、Ar1及びAr2における含窒素複素環が有していてもよい置換基としては、本発明の効果を損わない限り特に制限はないが、メチル基、エチル基、プロピル基、イソプロピル基、ブチル基、イソブチル基、sec-ブチル基、tert-ブチル基、ペンチル基、イソペンチル基、ネオペンチル基、tert-ペンチル基などの脂肪族炭化水素基;フェニル基、o-トリル基、m-トリル基、p-トリル基、キシリル基、メシチル基、o-クメニル基、m-クメニル基、p-クメニル基などの芳香族炭化水素環基;メトキシ基、エトキシ基、プロポキシ基、イソプロポキシ基、ブトキシ基、イソブトキシ基、sec-ブトキシ基、tert-ブトキシ基、ペンチルオキシ基などのアルコキシ基;フェノキシ基などのアリールオキシ基;ベンジルオキシ基などのアラルキルオキシ基;メトキシカルボニル基、エトキシカルボニル基、プロポキシカルボニル基、アセトキシ基、ベンゾイルオキシ基などのエステル結合を有する基;メチルスルファモイル基、ジメチルスルファモイル基、エチルスルファモイル基、ジエチルスルファモイル基、n-プロピルスルファモイル基、ジ-n-プロピルスルファモイル基、イソプロピルスルファモイル基、ジイソプロピルスルファモイル基、n-ブチルスルファモイル基、ジ-n-ブチルスルファモイル基などのアルキルスルファモイル基;メチルスルホニル基、エチルスルホニル基、プロピルスルホニル基、イソプロピルスルホニル基、n-ブチルスルホニル基、イソブチルスルホニル基、sec-ブチルスルホニル基、tert-ブチルスルホニル基などのアルキルスルホニル基;フッ素原子、塩素原子、臭素原子、ヨウ素原子などのハロゲン原子;ニトロ基、シアノ基が挙げられる。尚、上記置換基が水素原子を有する場合、該水素原子は、例えば、フッ素原子、塩素原子、臭素原子、ヨウ素原子などのハロゲン原子;メトキシ基、エトキシ基、プロポキシ基、イソプロポキシ基、ブトキシ基、イソブトキシ基、sec-ブトキシ基、tert-ブトキシ基、ペンチルオキシ基などのアルコキシ基;フェノキシ基、ベンジルオキシ基などのアリールオキシ基;フェニル基、o-トリル基、m-トリル基、p-トリル基、キシリル基、メシチル基、o-クメニル基、m-クメニル基、p-クメニル基などの芳香族炭化水素環基;カルボキシ基;シアノ基;ニトロ基;等によって置換されていてもよい。上記式Vで表される化合物は、カチオン部位において、シス-トランス異性体が存在するが、いずれの異性体であってもよい。R51及びR52は、各々、前記式IIにおけるR11及びR12と同義である。好ましい態様も同様である。前記式Vで表される化合物は、輝度及び耐熱性が高い点で、下記式V-1で表される化合物がより好ましい。上記式V-1中、R51及びR52は、各々、前記式IIにおけるR11及びR12と同義である。また、nは、前記式Vにおけると同義である。R301及びR302は、各々独立に、置換基を有していてもよい炭素数1~20の脂肪族炭化水素基を表す。R61及びR62は、各々独立に、-O-、-S-、-N-、-Se-又は-CR303R304-を表す。R303及びR304は、各々独立に,水素原子、又は炭素数1~6の脂肪族炭化水素基を表す。但し、R61及びR62が、-CR303R304-である場合、R303同士が、互いに結合して、環を形成していてもよい。該環は、置換基を有していてもよい。環Y1及びY2は、各々独立に、置換基を有してもよいベンゼン環、又は置換基を有していてもよいナフタレン環を表す。R301及びR302は、各々独立に、置換基を有していてもよい、炭素数1~20の脂肪族炭化水素基を表す。脂肪族炭化水素基としては、例えば、メチル基、エチル基、ビニル基、エチニル基、プロピル基、イソプロピル基、イソプロペニル基、1-プロペニル基、2-プロペニル基、2-プロピニル基、ブチル基、イソブチル基、sec-ブチル基、tert-ブチル基、2-ブテニル基、1,3-ブタジエニル基、ペンチル基、イソペンチル基、ネオペンチル基、tert-ペンチル基、1-メチルペンチル基、2-メチルペンチル基、2-ペンテン-4-イニル基、ヘキシル基、イソヘキシル基、5-メチルヘキシル基、ヘプチル基、オクチル基が挙げられる。また、脂肪族炭化水素基が有していてもよい置換基としては、例えば、フェニル基、o-トリル基、m-トリル基、p-トリル基、キシリル基、メシチル基、o-クメニル基、m-クメニル基、p-クメニル基などの芳香族炭化水素環基;メトキシ基、エトキシ基、プロポキシ基、イソプロポキシ基、ブトキシ基、イソブトキシ基、sec-ブトキシ基、tert-ブトキシ基、ペンチルオキシ基、フェノキシ基、ベンジルオキシ基などのアルコキシ基;フルオロ基、クロロ基、ブロモ基、ヨード基などのハロゲン基;さらには、カルボキシ基、ニトロ基、シアノ基が挙げられる。R301及びR302は、それぞれ、炭素数1~8のアルキル基であることが好ましく、炭素数1~5のアルキル基であることがより好ましい。R61及びR62は、各々独立に、-O-、-S-、-N-、-Se-又は-CR303R304-を表す。R303及びR304は、各々独立に,水素原子、又は炭素数1~6の脂肪族炭化水素基を表す。但し、R31及びR32が、-CR303R304-である場合、R303同士が、互いに結合して、環を形成していてもよい。R61とR62とが互いに結合して形成していてもよい環の、好ましい具体例としては、例えば以下のものが挙げられるが、本発明はこれらに限定されるものではない。環Y1及びY2は、各々独立に、置換基を有してもよいベンゼン環、又は置換基を有していてもよいナフタレン環を表す。R303及びR304における脂肪族炭化水素基、R61及びR62が互いに結合して形成していてもよい環、並びに環Y1及びY2におけるベンゼン環及びナフタレン環が有していてもよい置換基としては、前記R301及びR302における脂肪族炭化水素基が有していてもよい置換基が挙げられる。R51及びR52は、各々、前記式IIにおけるR11及びR12と同義である。好ましい態様も同様である。つまり、前記式Vで表される化合物におけるアニオンは、前記式II-1で表される化合物のアニオンに変えたもの、又は前記式II-2で表される化合物のアニオンに変えたものも同様に好ましい。また、前記式Vで表される化合物は、例えば、R301~R302並びにR61及びR62から、リンカーを伸ばして、2量体や3量体などを形成していてもよい。合成方法前記式IIIで表される化合物は、例えばJChemSocPerkinTrans19982297、特開2008-242324、特開2009-235392、国際公開第2006/120205号公報及び国際公開第2009/107734号公報に記載の方法に準じて合成することができる。具体例前記式Vで表される化合物中、好ましい具体例を以下に示すが、本発明はこれらに限定されるものではない。{顔料}本発明の着色組成物は、顔料として、銅フタロシアニン顔料および/またはジオキサジン顔料を用いる。銅フタロシアニン顔料としては、例えば次のようなものが挙げられる。C.I.PigmentBlue15,15:1,15:2,15:3,15:4,15:6,C.I.PigmentGreen7,36また、ジオキサジン顔料としては、例えば次のようなものが挙げられる。C.I.PigmentViolet23,37これらは1種を単独で用いてもよく、2種以上を任意の組み合わせおよび比率で混合して用いてもよい。銅フタロシアニン顔料としては、色調や透明性が良好で分散が比較的容易であることから、C.I.PigmentBlue15:6を用いることが好ましく、銅フタロシアニン顔料のうち、80重量以上、特に90重量以上、とりわけ95~100重量が、C.I.PigmentBlue15:6であることが好ましい。また、ジオキサジン顔料としては、色調や透明性が良好で分散が比較的容易であることから、C.I.PigmentViolet23を用いることが好ましく、ジオキサジン顔料のうち、80重量以上、特に90重量以上、とりわけ95~100重量が、C.I.PigmentViolet23であることが好ましい。本発明の着色組成物に用いる顔料は、高いコントラストの画素を形成しうる点から平均一次粒径の小さいものが好ましく、具体的には、平均一次粒径が40nm以下であることが好ましく、35nm以下であることがより好ましい。本発明の着色組成物における必須成分である銅フタロシアニン顔料についても同様に、好ましくは平均一次粒径が40nm以下であり、より好ましくは35nm以下、更に好ましくは20~30nmである。ジオキサジン顔料については、平均一次粒径は好ましくは40nm以下、より好ましくは25~35nmである。着色組成物中で顔料が凝集し難い点からは、平均一次粒径が小さすぎない方が好ましい。なお、ここで、顔料の平均一次粒径は以下の方法により測定算出された値である。まず、顔料をクロロホルム中に超音波分散し、コロジオン膜貼り付けメッシュ上に滴下して、乾燥させ、透過電子顕微鏡TEM観察により、顔料の一次粒子像を得る。この像から、個々の顔料粒子の粒径を、同じ面積となる円の直径に換算した面積円相当径として、複数個通常200~300個程度の顔料粒子についてそれぞれ粒径を求める。得られた一次粒径の値を用い、下式の計算式の通り個数平均値を計算し、平均粒径を求める。個々の顔料粒子の粒径:X1,X2,X3,X4,,Xi,Xmなお、顔料としては、上記銅フタロシアニン顔料および/またはジオキサジン顔料以外の顔料を用いてもよく、その場合、他の顔料としては、カラーフィルタの画素形成のために通常用いられる、青色、紫色等各種の色の顔料を使用することができる。また、その化学構造としては、例えばキナクリドン系、ベンツイミダゾロン系、インダンスレン系、ペリレン系等の有機顔料が挙げられる。この他に種々の無機顔料等も利用可能である。以下、使用できる顔料の具体例をピグメントナンバーで示す。以下に挙げるC.I.は、カラーインデックスC.I.を意味する。青色顔料としては、例えばC.I.ピグメントブルー1、1:2、9、14、16、17、19、25、27、28、29、33、35、36、56、56:1、60、61、61:1、62、63、66、67、68、71、72、73、74、75、76、78、79などを挙げることができる。紫色顔料としては、例えばC.I.ピグメントバイオレット1、1:1、2、2:2、3、3:1、3:3、5、5:1、14、15、16、19、25、27、29、31、32、39、42、44、47、49、50などを挙げることができる。上記の各種の顔料は、複数種を併用することもできる。例えば、色度の調整のために、顔料として、青色顔料と紫色顔料とを併用したりすることができる。ただし、本発明において、これらの銅フタロシアニン顔料および/またはジオキサジン顔料以外の顔料を併用する場合、銅フタロシアニン顔料および/またはジオキサジン顔料を用いることによる本発明の効果を有効に得るために、銅フタロシアニン顔料および/またはジオキサジン顔料以外の顔料使用量は、銅フタロシアニン顔料および/またはジオキサジン顔料との合計重量に対して、30重量以下とすることが好ましく、また、併用するその他の顔料についても、平均一次粒子径40nm以下、好ましくは35nm以下、より好ましくは20~30nmであることが好ましい。これらの顔料は、着色組成物中の平均粒径が通常1μm以下、好ましくは0.5μm以下、更に好ましくは0.3μm以下となるよう分散処理して使用される。{配合量}本発明において、着色組成物中の銅フタロシアニン顔料およびジオキサジン顔料の総含有量は、化合物Iの総含有量の通常5重量以上、好ましくは10重量以上、更に好ましくは20重量以上、また通常2000重量以下、好ましくは1000重量以下、更に好ましくは500重量以下である。銅フタロシアニン顔料およびジオキサジン顔料の総含有量を上述の上限値以下とすることにより、化合物Iによる高い透過率と高コントラストの両立という効果がより顕著に現れ、また上述の下限値以上とすることにより、耐熱性や耐光性がより良好になる。また、本発明の着色組成物において、A色材、即ち化合物Iと銅フタロシアニン顔料および/またはジオキサジン顔料、更には必要に応じて用いられるその他の顔料の合計含有量は、着色組成物中の全固形分中、通常3重量以上、好ましくは5重量以上、更に好ましくは10重量以上、また通常50重量以下、好ましくは40重量以下、更に好ましくは30重量以下である。着色組成物中のA色材の含有量を上述の上限値以下とすることにより、より高い感度を維持しつつ、現像残渣の発生を抑え、良好な製版性を確保することが可能となる。また、上述の下限値以上とすることにより、十分な色濃度を確保できるため、画素膜厚を薄くしても色再現性が良好となるため好ましい。[B溶剤]本発明の着色組成物は、B溶剤を含有する。B溶剤は、着色組成物に含まれる各成分を溶解または分散させ、粘度を調節する機能を有する。該B溶剤としては、着色組成物を構成する各成分を溶解または分散させることができるものであればよく、沸点が100~200°Cの範囲のものを選択するのが好ましい。より好ましくは120~170°Cの沸点をもつものである。このような溶剤としては、例えば、次のようなものが挙げられる。エチレングリコールモノメチルエーテル、エチレングリコールモノエチルエーテル、エチレングリコールモノプロピルエーテル、エチレングリコールモノブチルエーテル、プロピレングリコールモノメチルエーテル、プロピレングリコール-モノt-ブチルエーテル、ジエチレングリコールモノメチルエーテル、ジエチレングリコールモノエチルエーテル、メトキシメチルペンタノール、プロピレングリコールモノエチルエーテル、ジプロピレングリコールモノエチルエーテル、ジプロピレングリコールモノメチルエーテル、3-メチル-3-メトキシブタノール、トリプロピレングリコールモノメチルエーテルのようなグリコールモノアルキルエーテル類;エチレングリコールジメチルエーテル、エチレングリコールジエチルエーテル、ジエチレングリコールジメチルエーテル、ジエチレングリコールジエチルエーテル、ジエチレングリコールジプロピルエーテル、ジエチレングリコールジブチルエーテルのようなグリコールジアルキルエーテル類;エチレングリコールモノメチルエーテルアセテート、エチレングリコールモノエチルエーテルアセテート、プロピレングリコールモノメチルエーテルアセテート、プロピレングリコールモノエチルエーテルアセテート、プロピレングリコールモノプロピルエーテルアセテート、メトキシブチルアセテート、3-メトキシブチルアセテート、メトキシペンチルアセテート、ジエチレングリコールモノエチルエーテルアセテート、ジエチレングリコールモノブチルエーテルアセテート、ジプロピレングリコールモノメチルエーテルアセテート、3-メチル-3-メトキシブチルアセテートのようなグリコールアルキルエーテルアセテート類;ジエチルエーテル、ジプロピルエーテル、ジイソプロピルエーテル、ジアミルエーテル、エチルイソブチルエーテル、ジヘキシルエーテルのようなエーテル類;アセトン、メチルエチルケトン、メチルアミルケトン、メチルイソプロピルケトン、メチルイソアミルケトン、ジイソプロピルケトン、ジイソブチルケトン、メチルイソブチルケトン、シクロヘキサノン、エチルアミルケトン、メチルブチルケトン、メチルヘキシルケトン、メチルノニルケトンのようなケトン類;エタノール、プロパノール、ブタノール、ヘキサノール、シクロヘキサノール、エチレングリコール、プロピレングリコール、ジエチレングリコール、ジプロピレングリコール、グリセリンのような1価または多価アルコール類;n-ペンタン、n-オクタン、ジイソブチレン、n-ヘキサン、ヘキセン、イソプレン、ジペンテン、ドデカンのような脂肪族炭化水素類;シクロヘキサン、メチルシクロヘキサン、メチルシクロヘキセン、ビシクロヘキシルのような脂環式炭化水素類;ベンゼン、トルエン、キシレン、クメンのような芳香族炭化水素類;アミルホルメート、エチルホルメート、酢酸エチル、酢酸ブチル、酢酸プロピル、酢酸アミル、メチルイソブチレート、エチレングリコールアセテート、エチルプロピオネート、プロピルプロピオネート、酪酸ブチル、酪酸イソブチル、イソ酪酸メチル、エチルカプリレート、ブチルステアレート、エチルベンゾエート、3-エトキシプロピオン酸メチル、3-エトキシプロピオン酸エチル、3-メトキシプロピオン酸メチル、3-メトキシプロピオン酸エチル、3-メトキシプロピオン酸プロピル、3-メトキシプロピオン酸ブチル、γ-ブチロラクトンのような鎖状または環状エステル類;3-メトキシプロピオン酸、3-エトキシプロピオン酸のようなアルコキシカルボン酸類;ブチルクロライド、アミルクロライドのようなハロゲン化炭化水素類;メトキシメチルペンタノンのようなエーテルケトン類;アセトニトリル、ベンゾニトリルのようなニトリル類:上記に該当する市販の溶剤としては、ミネラルスピリット、バルソル2、アプコ18ソルベント、アプコシンナー、ソーカルソルベントNo.1およびNo.2、ソルベッソ150、シェルTS28ソルベント、カルビトール、エチルカルビトール、ブチルカルビトール、メチルセロソルブ、エチルセロソルブ、エチルセロソルブアセテート、メチルセロソルブアセテート、ジグライムいずれも商品名などが挙げられる。これらの溶剤は、1種を単独で用いてもよく、2種以上を併用してもよい。上記溶剤中、前述の本発明に係るA色材の溶解性及び分散性の点から、グリコールモノアルキルエーテル類が好ましい。中でも、特に組成物中の各種構成成分の溶解性の点からプロピレングリコールモノメチルエーテルが特に好ましい。特に、A色材として含有される銅フタロシアニン顔料及びジオキサジン顔料を含む点では、塗布性、表面張力などのバランスがよく、組成物中の構成成分の溶解度が比較的高い点からは、溶剤としてさらにグリコールアルキルエーテルアセテート類を混合して使用することがより好ましい。なお、顔料を含む組成物中では、グリコールモノアルキルエーテル類は極性が高く、顔料を凝集させる傾向があり、着色組成物の粘度を上げる等、保存安定性を低下させる場合がある。このため、グリコールモノアルキルエーテル類の使用量は過度に多くない方が好ましく、B溶剤中のグリコールモノアルキルエーテル類の割合は5~50重量が好ましく、5~30重量がより好ましい。また、最近の大型基板等に対応したスリットコート方式への適性という観点からは、150°C以上の沸点をもつ溶剤を併用することも好ましい。この場合、このような高沸点溶剤の含有量は、B溶剤全体に対して3~50重量が好ましく、5~40重量がより好ましく、5~30重量が特に好ましい。高沸点溶剤の量が少なすぎると、例えばスリットノズル先端で色材成分などが析出固化して異物欠陥を惹き起こす可能性があり、また多すぎると組成物の乾燥速度が遅くなり、後述するカラーフィルタ製造工程における、減圧乾燥プロセスのタクト不良や、プリベークのピン跡といった問題を惹き起こすことが懸念される。なお、沸点150°C以上の溶剤は、グリコールアルキルエーテルアセテート類であっても、またグリコールアルキルエーテル類であってもよく、この場合は、沸点150°C以上の溶剤を別途含有させなくてもかまわない。本発明の着色組成物は、インクジェット法によるカラーフィルタ製造に供してもよいが、インクジェット法によるカラーフィルタ製造においては、ノズルから発せられるインクは数~数十pLと非常に微小であるため、ノズル口周辺あるいは画素バンク内に着弾する前に、溶剤が蒸発してインクが濃縮乾固する傾向がある。これを回避するためには溶剤の沸点は高い方が好ましく、具体的には、B溶剤が沸点180°C以上の溶剤を含むことが好ましい。特に、沸点が200°C以上、とりわけ沸点が220°C以上の溶剤を含有することが好ましい。また、沸点180°C以上である高沸点溶剤は、B溶剤中50重量以上であることが好ましい。上記範囲内であると、インク液滴からの溶剤の蒸発防止効果が有効に発揮される為好ましい。本発明の着色組成物において、B溶剤の含有量に特に制限はないが、その上限は通常99重量とする。上記範囲内であると、塗布膜を形成するのに十分でるため好ましい。また、B溶剤の含有量の下限値は、塗布に適した粘性等を考慮して、通常75重量、好ましくは80重量、更に好ましくは82重量である。[D分散剤]本発明におけるD分散剤は、顔料が分散し、安定を保つことができれば特に種類を問わない。例えば、カチオン系、アニオン系、ノニオン系や両性等の分散剤を使用することができるが、ポリマー分散剤が好ましい。具体的には、ブロック共重合体、ポリウレタン、ポリエステル、高分子共重合体のアルキルアンモニウム塩又はリン酸エステル塩、カチオン性櫛型グラフトポリマー等を挙げることができる。これら分散剤の中で、ブロック共重合体、ポリウレタン、カチオン性櫛型グラフトポリマーが好ましい。特にブロック共重合体が好ましく、この中でも親溶剤性を有するAブロック及び窒素原子を含む官能基を有するBブロックからなるブロック共重合体が好ましい。具体的には、窒素原子含有官能基を有するBブロックとして、側鎖に4級アンモニウム塩基、及び/又はアミノ基を有する単位構造が挙げられ、一方、親溶剤性のAブロックとして、4級アンモニウム塩基及びアミノ基を有さない単位構造が挙げられる。係るアクリル系ブロック共重合体を構成するBブロックは、4級アンモニウム塩基、及び/又はアミノ基を有する単位構造を有し、顔料吸着機能を持つ部位である。又、係るBブロックとして、4級アンモニウム塩基を有する場合、当該4級アンモニウム塩基は、直接主鎖に結合していてもよいが、2価の連結基を介して主鎖に結合していてもよい。又、このような4級アンモニウム塩基としては、特に下記式VIで表される部分構造を含有するものが好ましい。上記式VI中、R504は、水素原子又はメチル基を表す。X1は、2価の連結基を表す。又、R501、R502及びR503は、それぞれ独立して、炭素数1~10のアルキル基、置換されていてもよい炭素数6~15の芳香族炭化水素環基、置換されていてもよい炭素数7~20のアラルキル基等が好ましい。具体的には、メチル基、エチル基、プロピル基、イソプロピル基、ブチル基、イソブチル基、ベンジル基、フェニル基等を挙げることができる。中でもメチル基、エチル基、プロピル基、ブチル基、ベンジル基等が好ましい。又、上記式VIにおいて、2価の連結基X1としては、例えば、炭素数1~10のアルキレン基、アリーレン基、-CONH-R505-、-COO-R506-但し、R505及びR506は、それぞれ独立に、直接結合、炭素数1~10のアルキレン基、又は炭素数1~10のエーテル基-R507-O-R508-:R507及びR508は、各々独立にアルキレン基を表す。等が挙げられ、好ましくは-COO-R506-である。尚、対アニオンのM-としては、Cl-、Br-、I-、ClO4-、BF4-、CH3COO-、PF6-等が挙げられる。又、上記特定の4級アンモニウム塩基を含有する部分構造は、1つのBブロック中に2種以上含有されていてもよい。その場合、2種以上の4級アンモニウム塩基含有部分構造は、当該Bブロック中において、ランダム共重合又はブロック共重合の何れの態様で含有されていてもよい。更に、当該4級アンモニウム塩基を含有しない部分構造が、Bブロック中に含まれていてもよく、又、当該部分構造の例としては、後述のメタアクリル酸エステル系モノマー由来の部分構造等が挙げられる。4級アンモニウム塩基を含まない部分構造のBブロック中の含有量は、好ましくは0~50重量、より好ましくは0~20重量であるが、4級アンモニウム塩基非含有部分構造はBブロック中に含まれないことが最も好ましい。尚、上述するアクリル系ブロック共重合体のBブロック中において、3級アミノ基を若干有していてもよい。これは、3級アミノ基の4級化反応が完全に完了していない場合に残るものであり、そのアミン価は、通常10mgKOH/g以下程度である。一方、係るアクリル系ブロック共重合体を構成するBブロックとして、1~3級アミノ基を含む場合、当該1~3級アミノ基を有する単量体の含有割合は、当該共重合体を構成する単量体組成において、20モル以上であることが好適であり、より好ましくは50モル以上である。又、上記1~3級アミノ基としては、好ましくは-NR601R602但し、R601及びR602は、それぞれ独立に、置換基を有していてもよい環状又は鎖状のアルキル基、置換基を有していてもよいアリール基、又は置換基を有していてもよいアラルキル基を示す。で表され、又、これを含む部分構造繰返し単位として好ましいものは、例えば下記式で表されるような構造が挙げられる。但し、R601及びR602は、上記のR601及びR602と同義であり、R603は炭素数1以上のアルキレン基、R604は水素原子又はメチル基を示す。中でも、R601及びR602はメチル基が好ましく、R603はメチレン基、エチレン基が好ましく、R604は水素原子もしくはメチル基であるのが好ましい。このような部分構造としては下記式で表されるジメチルアミノエチルアクリレートやジメチルアミノエチルメタアクリレート由来の構造等が、特に好適に用いられる。上記式中、R604は前述と同義である。更に、上記アミノ基を含有する部分構造は、1つのBブロック中に2種以上含有されていてもよい。その場合、2種以上のアミノ基含有部分構造は、該Bブロック中においてランダム共重合又はブロック共重合の何れの態様で含有されていてもよい。又、アミノ基を含有しない部分構造が、Bブロック中に一部含まれていてもよく、そのような部分構造の例としては、メタアクリル酸エステル系モノマー由来の部分構造等が挙げられる。係るアミノ基を含まない部分構造の、Bブロック中の含有量は、好ましくは0~50重量、より好ましくは0~20重量であるが、係るアミノ基非含有部分構造はBブロック中に含まれないことが最も好ましい。又、係る分散剤のブロック共重合体を構成する親溶剤性のAブロックは、上述したアミノ基等の窒素原子含有官能基を有さず、上述したBブロックを構成するモノマーと共重合しうるモノマーから成るものであれば、特に制限は無い。Aブロックは、顔料吸着基となる窒素原子含有官能基を有さない親溶剤性の部位であり、溶剤に親和性があるため、分散剤に吸着した顔料を溶剤中に安定化させる働きがある。親溶剤性のAブロックとしては、例えば、スチレン、α-メチルスチレン等のスチレン系モノマー;メタアクリル酸メチル、メタアクリル酸エチルメタアクリル酸プロピル、メタアクリル酸イソプロピル、メタアクリル酸ブチル、メタアクリル酸オクチル、メタアクリル酸2-エチルヘキシル、グリシジルメタアクリレート、ベンジルメタアクリレート、ヒドロキシエチルメタアクリレート、エチルアクリル酸グリシジル、ポリエチレングリコールメタアクリレート、ポリプロピレングリコールメタアクリレート等のメタアクリル酸エステル系モノマー;ポリエチレングリコールメタアクリレート、ポリプロピレングリコールメタアクリレート等のポリアルキレングリコール;メタアクリル酸クロライド等のメタアクリル酸塩系モノマー;酢酸ビニル系モノマー;アリルグリシジルエーテル、クロトン酸グリシジルエーテル等のグリシジルエーテル系モノマー等のコモノマーを共重合させたポリマー構造が挙げられる。中でも、Aブロックとしては、メタアクリル酸エステル系モノマーを共重合成分として含むものが好ましい。又、ポリエチレングリコールメタアクリレート、ポリプロピレングリコールメタアクリレート等のポリアルキレングリコールメタアクリレートを共重合成分として含む即ち、ポリアルキレングリコールメタアクリレート由来の部分構造を含むものも好ましい。更に、本発明のカラーフィルタ画素形成用組成物に用いられる分散剤がメタアクリル系共重合体である場合、下記式VIIIで表される部分構造を有するAブロックが特に好ましい。上記式VIII中、nは1~5の整数を示すが、1分子中に上記ユニット、即ち式VIIIが複数ある場合、nは同一でも異なっていてもよい。又、R81は水素原子又はメチル基を示し、R82は炭素数1~4のアルキル基又はフェニル基を示す。又、R82として、エチル基であることが特に好ましい。上記式VIIIで表される部分構造は、当該メタアクリル系共重合体を構成する単量体換算で1分子中に3~20モル含まれていることが好ましく、3~10モル含まれていることが最も好ましい。詳細の作用機構は不明であるが、ポリアルキレングリコールメタアクリレート由来の部分構造、特に上記式にて表される部分構造を有することにより、水素結合性を高めることが可能であり、分散溶剤との親和性が向上し、分散系の安定性が増すものと考えられる。前記式VIIIで表わされる部分構造は、1つのAブロック中に2種以上含有されていてもよい。勿論、当該Aブロックは、更にこれら以外の部分構造を含有していてもよい。2種以上のモノマー由来の部分構造がAブロック中に存在する場合、各部分構造は該Aブロック中においてランダム共重合又はブロック共重合の何れの態様で含有されていてもよい。本発明の着色組成物に使用できるD分散剤は、上述するようなAブロックとBブロックとからなるABブロック又はABAブロック共重合型高分子化合物である。中でもABブロック共重合体が好ましい。このようなブロック共重合体は、例えばリビング重合法にて調製される。リビング重合法にはアニオンリビング重合法、カチオンリビング重合法、ラジカルリビング重合法がある。具体的には、例えば特開2007-270147号公報に記載の方法が挙げられる。尚、上記D分散剤1gのアミン価は、有効固形分換算で通常1~300mgKOH/g程度であるが、その好ましい範囲は、Bブロックが4級アンモニウム塩基を有する場合とそうでない場合とで異なる。即ち、D分散剤のABブロック共重合体及びABAブロック共重合体の、Bブロックが4級アンモニウム塩基を有する場合、当該共重合体1g中の4級アンモニウム塩基の量は、0.1~10mmolであることが好ましい。この範囲外では、良好な耐熱性と分散性を兼備することができない場合がある。このようなブロック共重合体中には、製造過程で生じたアミノ基が含有される場合があり、そのアミン価は、通常、共重合体1gあたり1~100mgKOH/g程度、好ましくは1~50mgKOH/g、より好ましくは1~30mgKOH/gである。又、Bブロックに4級アンモニウム塩基を含まない場合、当該共重合体のアミン価は、通常、1gあたり50~300mgKOH/g程度、好ましくは50~200mgKOH/g、より好ましくは80mgKOH/g以上150mgKOH/g以下、更に好ましくは90~150mgKOH/gであり、最も好ましくは100~140mgKOH/gである。窒素原子含有官能基が少なすぎると、分散剤分子の顔料表面への吸着力が不十分となり、十分な分散安定性を得ることが困難となる場合がある。一方、アミン価が高すぎると、相対的にAブロックの分子量が小さくなり、分散安定性が不十分となる場合がある。又、このブロック共重合体の酸価は、該酸価の元となる酸性基の有無及び種類にもよるが、一般に低い方が好ましく、通常100mgKOH/g以下であり、好ましくは50mgKOH/g以下、より好ましくは40mgKOH/g以下、最も好ましくは30mgKOH/g以下である。又、その分子量は、GPCで測定したポリスチレン換算の重量平均分子量Mwで通常1000以上、100,000以下の範囲である。又、本発明において、上述のものと同様の構造を有する市販のメタアクリル系ブロック共重合体も使用することができる。また、本発明の着色組成物に含まれるD分散剤は、化合物Iの総含有量の通常2重量以上、好ましくは5重量以上、更に好ましくは10重量以上、また通常2000重量以下、好ましくは500重量以下、更に好ましくは250重量以下である。分散剤の含有量を上述の上限値以下とすることにより、化合物Iの耐熱性に影響を及ぼすことなく、良好な顔料分散性を確保することができ、また上述の下限値以上とすることにより、分散安定性がより良好となる。また、本発明の着色組成物において、分散剤の含有割合は、顔料の分散性と、着色組成物のアルカリ現像性を両立しうることから、顔料全量に対して好ましくは5重量以上、更に好ましくは10重量以上、また通常200重量以下、更に好ましくは100重量以下である。尚、前記化合物Iに対する含有量範囲を超えないことが好ましい。[分散助剤]本発明の着色組成物には、分散助剤を含有していてもよい。ここでいう分散助剤は、顔料誘導体であってもよく、顔料誘導体としては、例えば特開2001-220520号公報、特開2001-271004号公報、特開2002-179976号公報、特開2007-113000号公報、及び特開2007-186681号公報等に記載の各種化合物等を使用することができる。尚、本発明の着色組成物における分散助剤の含有量は、A色材として含有される顔料に対して通常0.1重量以上、又、通常30重量以下、好ましくは20重量以下、より好ましくは10重量以下、更に好ましくは5重量以下である。上記範囲内であると、分散助剤としての効果が有効に得られ、分散性及び分散安定性が良好である点で好ましい。その他の分散助剤を含有する場合も、分散助剤の添加量の合計が上記範囲内となるようにする。尚、本発明の着色組成物が分散助剤を含有する場合、該分散助剤としては本発明の添加剤から含まれるのが好ましい。[分散樹脂]本発明の着色組成物には、後述するCバインダー樹脂もしくはその他のバインダー樹脂から選ばれた樹脂の一部又は全部を下記の分散樹脂として含有していてもよい。具体的には、後述する分散処理工程において、前述のD分散剤等の成分とともに、Cバインダー樹脂を含有させることにより、該Cバインダー樹脂が、D分散剤との相乗効果でA色材として含有される顔料の分散安定性に寄与する。結果としてD分散剤の添加量を減らせる可能性があるため好ましい。又、現像性が向上し、基板の非画素部に未溶解物が残存せず、画素の基板への密着性が向上する、といった効果も奏するため好ましい。このように、分散処理工程に使用されるCバインダー樹脂を、分散樹脂と称することがある。分散樹脂は、着色組成物中の顔料全量に対して0~200重量程度使用することが好ましく、10~100重量程度使用することがより好ましい。分散樹脂としては、後述する各種Cバインダー樹脂を使用することができる。分散樹脂の酸価は0.5mgKOH/g以上が好ましく、1mgKOH/g以上がより好ましく、5mgKOH/g以上が最も好ましく、また300mgKOH/g以下が好ましく、200mgKOH/g以下がより好ましく、150mgKOH/g以下が最も好ましい。酸価を上記の範囲に制御することにより、アルカリ現像性が良好となり、合成上等においても、取り扱いやすくなる。又、分散樹脂のGPCにて測定したポリスチレン換算の重量平均分子量は、1000以上が好ましく、1500以上がより好ましく、2000以上が最も好ましく、また200000以下が好ましく、50000以下がより好ましく、30000以下が最も好ましい。分子量を上記の範囲に制御することにより、アルカリ現像性が良好となり、又、分散安定性が低下するのを防ぐこともできる。[Cバインダー樹脂]Cバインダー樹脂は、硬化手段により好ましい樹脂は異なる。本発明の着色組成物が光重合性樹脂組成物である場合、Cバインダー樹脂としては、例えば特開平7-207211号、特開平8-259876号、特開平10-300922号、特開平11-140144号、特開平11-174224号、特開2000-56118号、特開2003-233179号などの各公報等に記載される高分子化合物を使用することができるが、中でも好ましくは下記C-1~C-5の樹脂などが挙げられる。C-1:エポキシ基含有メタアクリレートと、他のラジカル重合性単量体との共重合体に対し、該共重合体が有するエポキシ基の少なくとも一部に不飽和一塩基酸を付加させてなる樹脂、又は該付加反応により生じた水酸基の少なくとも一部に多塩基酸無水物を付加させて得られる、アルカリ可溶性樹脂以下、樹脂C-1と称す場合がある。C-2:カルボキシル基含有直鎖状アルカリ可溶性樹脂C-2以下、樹脂C-2と称す場合がある。C-3:前記樹脂C-2のカルボキシル基部分に、エポキシ基含有不飽和化合物を付加させた樹脂以下樹脂C-3と称す場合がある。C-4:メタアクリル系樹脂以下、樹脂C-4と称す場合がある。C-5:カルボキシル基を有するエポキシアクリレート樹脂以下樹脂C-5と称す場合がある。このうち特に好ましくは樹脂C-1が挙げられ、以下該樹脂について説明する。尚、樹脂C-2~C-5は、アルカリ性の現像液によって溶解され、目的とする現像処理が遂行される程度に溶解性を有するものであればよく、各々、特開2009-025813号公報に同項目として記載のものと同様である。好ましい態様も同様である。C-1:エポキシ基含有メタアクリレートと、他のラジカル重合性単量体との共重合体に対し、該共重合体が有するエポキシ基の少なくとも一部に不飽和一塩基酸を付加させてなる樹脂、或いは該付加反応により生じた水酸基の少なくとも一部に多塩基酸無水物を付加させて得られるアルカリ可溶性樹脂樹脂C-1の特に好ましい樹脂の一つとして、エポキシ基含有メタアクリレート5~90モルと、他のラジカル重合性単量体10~95モルとの共重合体に対し、該共重合体が有するエポキシ基の10~100モルに不飽和一塩基酸を付加させてなる樹脂、或いは該付加反応により生じた水酸基の10~100モルに多塩基酸無水物を付加させて得られるアルカリ可溶性樹脂が挙げられる。そのエポキシ基含有メタアクリレートとしては、例えば、グリシジルメタアクリレート、3,4-エポキシブチルメタアクリレート、3,4-エポキシシクロヘキシルメチルメタアクリレート、4-ヒドロキシブチルメタアクリレートグリシジルエーテル等が例示できる。中でもグリシジルメタアクリレートが好ましい。これらのエポキシ基含有メタアクリレートは1種を単独で用いてもよく、2種以上を併用してもよい。上記エポキシ基含有メタアクリレートと共重合させる他のラジカル重合性単量体としては、本発明の効果を損わない限り特に制限はなく、例えば、ビニル芳香族類、ジエン類、メタアクリル酸エステル類、メタアクリル酸アミド類、ビニル化合物類、不飽和ジカルボン酸ジエステル類、モノマレイミド類などが挙げられるが、特に下記式7で表される構造を有するモノメタアクリレートが好ましい。下記式7で表される構造を有するモノメタアクリレートに由来する繰返し単位は、他のラジカル重合性単量体に由来する繰返し単位中、5~90モル含有するものが好ましく、10~70モル含有するものが更に好ましく、15~50モル含有するものが特に好ましい。上記式7中、R89は水素原子又はメチル基を示し、R90は下記式8で表される構造を示す。上記式8中、R91~R98は、各々独立に、水素原子又は炭素数1~3のアルキル基を示す。尚、R96とR98とが、互いに連結して環を形成していてもよい。R96とR98が連結して形成される環は、脂肪族環であるのが好ましく、飽和又は不飽和のいずれでもよく、更に炭素数は5~6であることが好ましい。中でも、式8で表される構造中、特に下記構造式8a、8b、又は8cで表されるものが好ましい。尚、前記式8で表される構造を有するモノメタアクリレートは、1種を単独で用いてもよく、2種以上を併用してもよい。前記式8で表される構造を有するモノメタアクリレート以外の、他のラジカル重合性単量体としては、着色組成物に優れた耐熱性及び強度を向上しうる点で、スチレン、メタアクリル酸-n-ブチル、メタアクリル酸-tert-ブチル、メタアクリル酸シクロヘキシル、メタアクリル酸イソボロニル、メタアクリル酸アダマンチル、メタアクリル酸ベンジル、メタアクリル酸-2-ヒドロキシエチル、N-フェニルマレイミド、N-シクロヘキシルマレイミド、が挙げられる。上記モノマー群から選択された少なくとも1種に由来する繰返し単位の含有割合が、1~70モルであるものが好ましく、3~50モルであるものが更に好ましい。尚、前記エポキシ基含有メタアクリレートと、前記他のラジカル重合性単量体との共重合反応には、公知の溶液重合法が適用される。本発明において、前記エポキシ基含有メタアクリレートと前記他のラジカル重合性単量体との共重合体としては、エポキシ基含有メタアクリレートに由来する繰返し単位5~90モルと、他のラジカル重合性単量体に由来する繰返し単位10~95モルと、からなるものが好ましく、前者20~80モルと、後者80~20モルとからなるものが更に好ましく、前者30~70モルと、後者70~30モルとからなるものが特に好ましい。上記範囲内であると、後述の重合性成分及びアルカリ可溶性成分の付加量が十分であり、また、耐熱性や強度が十分であるため好ましい。上記の様に合成された、エポキシ基含有共重合体のエポキシ基部分に、不飽和一塩基酸重合性成分と、更に多塩基酸無水物アルカリ可溶性成分とを反応させる。ここで、エポキシ基に付加させる不飽和一塩基酸としては、公知のものを使用することができ、例えば、エチレン性不飽和二重結合を有する不飽和カルボン酸が挙げられる。具体例としては、メタアクリル酸、クロトン酸、o-、m-、p-ビニル安息香酸、α-位がハロアルキル基、アルコキシル基、ハロゲン原子、ニトロ基、又はシアノ基などで置換されたメタアクリル酸等のモノカルボン酸等が挙げられる。中でも好ましくはメタアクリル酸である。これらは1種を単独で用いてもよく、2種以上を併用してもよい。このような成分を付加させることにより、本発明で用いるバインダー樹脂に重合性を付与することができる。これらの不飽和一塩基酸は、通常、前記共重合体が有するエポキシ基の10~100モルに付加させるが、好ましくは30~100モル、より好ましくは50~100モルに付加させる。前記範囲内であると、着色組成物の経時安定性に優れるため好ましい。尚、共重合体のエポキシ基に不飽和一塩基酸を付加させる方法としては、公知の方法を採用することができる。更に、共重合体のエポキシ基に不飽和一塩基酸を付加させたときに生じる水酸基に付加させる多塩基酸無水物としては、公知のものが使用できる。例えば、無水マレイン酸、無水コハク酸、無水イタコン酸、無水フタル酸、テトラヒドロ無水フタル酸、ヘキサヒドロ無水フタル酸、無水クロレンド酸等の二塩基酸無水物;無水トリメリット酸、無水ピロメリット酸、ベンゾフェノンテトラカルボン酸無水物、ビフェニルテトラカルボン酸無水物等の三塩基以上の酸の無水物が挙げられる。中でも、無水コハク酸及びテトラヒドロ無水フタル酸が好ましい。これらの多塩基酸無水物は1種を単独で用いてもよく、2種以上を併用してもよい。このような成分を付加させることにより、本発明で用いるバインダー樹脂にアルカリ可溶性を付与することができる。これらの多塩基酸無水物は、通常、前記共重合体が有するエポキシ基に、不飽和一塩基酸を付加させることにより生じる水酸基の10~100モルに付加させるが、好ましくは20~90モル、より好ましくは30~80モルに付加させる。上記範囲内であると、現像時の残膜率及び溶解性が十分であるため好ましい。尚、該水酸基に多塩基酸無水物を付加させる方法としては、公知の方法を採用することができる。更に、光感度を向上させるために、前述の多塩基酸無水物を付加させた後、生成したカルボキシル基の一部にグリシジルメタアクリレートや重合性不飽和基を有するグリシジルエーテル化合物を付加させてもよい。このような樹脂の構造に関しては、例えば特開平8-297366号公報や特開2001-89533号公報に記載されている。上述のバインダー樹脂C-1の、GPCゲルパーミエーションクロマトグラフィーで測定したポリスチレン換算の重量平均分子量Mwは、3000~100000が好ましく、5000~50000が特に好ましい。分子量が3000未満であると、耐熱性や膜強度に劣る可能性があり、100000を超えると現像液に対する溶解性が不足する傾向がある。また、分子量分布の目安として、重量平均分子量Mw/数平均分子量Mnの比は、2.0~5.0が好ましい。なお、バインダー樹脂C-1の酸価は、通常10~200mg-KOH/g、好ましくは15~150mg-KOH/g、更に好ましくは25~100mg-KOH/gである。上記範囲内であると、現像液に対する溶解性が良好で、また膜荒れなどが生じ難いため好ましい。また、Cバインダー樹脂の含有量は、全固形分中、通常0.1~80重量、好ましくは1~60重量である。上記範囲内であると、基板への密着性が良好であり、また露光部への現像液の浸透性が適度で、画素の表面平滑性や感度が良好である点で好ましい。[E重合性モノマー]本発明の着色組成物は、E重合性モノマーを含有することが好ましい。E重合性モノマーは、重合可能な低分子化合物であれば特に制限はないが、エチレン性二重結合を少なくとも1つ有する付加重合可能な化合物以下、エチレン性化合物と言う場合がある。が好ましい。エチレン性化合物は、本発明の着色組成物が活性光線の照射を受けた場合、前記光重合開始系の作用により付加重合し、硬化するようなエチレン性二重結合を有する化合物である。尚、本発明におけるE重合性モノマーは、いわゆる高分子物質に相対する概念を意味し、狭義の単量体以外に二量体、三量体、オリゴマーも包含する。E重合性モノマーにおけるエチレン性化合物としては、例えば、メタアクリル酸等の不飽和カルボン酸;モノヒドロキシ化合物と不飽和カルボン酸とのエステル;脂肪族ポリヒドロキシ化合物と不飽和カルボン酸とのエステル;芳香族ポリヒドロキシ化合物と不飽和カルボン酸とのエステル;不飽和カルボン酸と多価カルボン酸及び前述の脂肪族ポリヒドロキシ化合物、芳香族ポリヒドロキシ化合物等の多価ヒドロキシ化合物とのエステル化反応により得られるエステル;ポリイソシアネート化合物とメタアクリロイル基含有ヒドロキシ化合物とを反応させたウレタン骨格を有するエチレン性化合物;等が挙げられる。脂肪族ポリヒドロキシ化合物と不飽和カルボン酸とのエステルとしては、エチレングリコールジメタアクリレート、トリエチレングリコールジメタアクリレート、トリメチロールプロパントリメタアクリレート、トリメチロールエタントリメタアクリレート、ペンタエリスリトールジメタアクリレート、ペンタエリスリトールトリメタアクリレート、ペンタエリスリトールテトラメタアクリレート、ジペンタエリスリトールテトラメタアクリレート、ジペンタエリスリトールペンタメタアクリレート、ジペンタエリスリトールヘキサメタアクリレート、グリセロールメタアクリレート等のメタアクリル酸エステルが挙げられる。また、これらメタアクリル酸エステルのメタアクリル酸部分を、イタコン酸部分に代えたイタコン酸エステル、クロトン酸部分に代えたクロトン酸エステル、或いは、マレイン酸部分に代えたマレイン酸エステル等が挙げられる。芳香族ポリヒドロキシ化合物と不飽和カルボン酸とのエステルとしては、ハイドロキノンジメタアクリレート、レゾルシンジメタアクリレート、ピロガロールトリメタアクリレート等が挙げられる。不飽和カルボン酸と多価カルボン酸及び多価ヒドロキシ化合物とのエステル化反応により得られるエステルは、必ずしも単一物ではなく、混合物であってもよい。代表例としては、メタアクリル酸、フタル酸、及びエチレングリコールの縮合物;メタアクリル酸、マレイン酸、及びジエチレングリコールの縮合物;メタアクリル酸、テレフタル酸、及びペンタエリスリトールの縮合物;メタアクリル酸、アジピン酸、ブタンジオール、及びグリセリンの縮合物等が挙げられる。ポリイソシアネート化合物とメタアクリロイル基含有ヒドロキシ化合物とを反応させたウレタン骨格を有するエチレン性化合物としては、ヘキサメチレンジイソシアネート、トリメチルヘキサメチレンジイソシアネート等の脂肪族ジイソシアネート;シクロヘキサンジイソシアネート、イソホロンジイソシアネート等の脂環式ジイソシアネート;トリレンジイソシアネート、ジフェニルメタンジイソシアネート等の芳香族ジイソシアネートと、2-ヒドロキシエチルメタアクリレート、3-ヒドロキシ1,1,1-トリメタアクリロイルオキシメチルプロパン等のメタアクリロイル基含有ヒドロキシ化合物との反応物が挙げられる。その他、本発明に用いられるエチレン性化合物の例としては、エチレンビスメタアクリルアミド等のメタアクリルアミド類;フタル酸ジアリル等のアリルエステル類;ジビニルフタレート等のビニル基含有化合物等が挙げられる。これらの中では脂肪族ポリヒドロキシ化合物と不飽和カルボン酸とのエステルが好ましく、ペンタエリスリトール又はジペンタエリスリトールのメタアクリル酸エステルがより好ましく、ジペンタエリスリトールヘキサメタアクリレートが特に好ましい。また、エチレン性化合物は酸価を有するモノマーであってもよい。酸価を有するモノマーとしては、例えば、脂肪族ポリヒドロキシ化合物と不飽和カルボン酸とのエステルであり、脂肪族ポリヒドロキシ化合物の未反応のヒドロキシル基に非芳香族カルボン酸無水物を反応させて酸基を持たせた多官能単量体が好ましく、特に好ましくは、このエステルにおいて、脂肪族ポリヒドロキシ化合物がペンタエリスリトール及び/又はジペンタエリスリトールであるものである。これらの単量体は1種を単独で用いてもよいが、製造上、単一の化合物を得ることは難しいことから、2種以上の混合物を使用してもよい。また、必要に応じてE重合性モノマーとして酸基を有しない多官能モノマーと酸基を有する多官能モノマーを併用してもよい。酸基を有する多官能モノマーの好ましい酸価としては、0.1~40mg-KOH/gであり、特に好ましくは5~30mg-KOH/gである。上記範囲内であると、現像溶解特性が低下しにくく、また製造や取り扱いが容易である。更に、光重合性能が落ち難く、画素の表面平滑性等の硬化性が良好であるため好ましい。本発明において、より好ましい酸基を有する多官能モノマーは、例えば、ジペンタエリスリトールヘキサアクリレート、ジペンタエリスリトールペンタアクリレート、ジペンタエリスリトールペンタアクリレートのコハク酸エステルを主成分とする混合物である。この多官能モノマーと他の多官能モノマーを組み合わせて使用することもできる。本発明の着色組成物において、これらのE重合性モノマーの含有量は、全固形分中、通常1重量以上、好ましくは5重量以上、更に好ましくは10重量以上であり、また、通常80重量以下、好ましくは70重量以下、更に好ましくは50重量以下、特に好ましくは40重量以下である。また、E重合性モノマーの全色材に対する比率は、通常1重量以上、好ましくは5重量以上、更に好ましくは10重量以上、特に好ましくは20重量以上であり、また、通常200重量以下、好ましくは150重量以下、更に好ましくは110重量以下である。上記範囲内であると、光硬化が適度であり、現像時の密着不良が置き難く、また現像後の断面が逆テーパー形状になり難く、更に溶解性低下による剥離現象抜け不良が置き難いため好ましい。[F光重合開始系及び/又は熱重合開始系]本発明の着色組成物は、塗膜を硬化させる目的で、F光重合開始系及び/又は熱重合開始系を含むことが好ましい。ただし、硬化の方法はこれらの開始剤によるもの以外でもよい。特に、本発明の着色組成物が、C成分としてエチレン性二重結合を有する樹脂を含む場合や、E成分としてエチレン性化合物を含む場合には、光を直接吸収し、又は光増感されて分解反応又は水素引き抜き反応を起こし、重合活性ラジカルを発生する機能を有する光重合開始系及び/又は熱によって重合活性ラジカルを発生する熱重合開始系を含有することが好ましい。なお、本発明において光重合開始系としてのF成分とは、光重合開始剤以下、任意にF1成分と称するに重合加速剤以下、任意にF2成分と称する、増感色素以下、任意にF3成分と称するなどの付加剤が併用されている混合物を意味する。光重合開始系本発明の着色組成物は、光重合開始系を含有することが好ましい。光重合開始系は、通常、F1光重合開始剤、及び必要に応じて添加されるF2重合加速剤、F3増感色素等の付加剤との混合物として用いられ、光を直接吸収し、或いは光増感されて分解反応又は水素引き抜き反応を起こし、重合活性ラジカルを発生する機能を有する成分である。光重合開始系を構成するF1光重合開始剤としては、例えば、特開昭59-152396号、特開昭61-151197号各公報等に記載のチタノセン誘導体類;特開平10-300922号、特開平11-174224号、特開2000-56118号各公報等に記載されるヘキサアリールビイミダゾール誘導体類;特開平10-39503号公報等に記載のハロメチル化オキサジアゾール誘導体類、ハロメチル-s-トリアジン誘導体類、N-フェニルグリシン等のN-アリール-α-アミノ酸類、N-アリール-α-アミノ酸塩類、N-アリール-α-アミノ酸エステル類等のラジカル活性剤、α-アミノアルキルフェノン誘導体類;特開2000-80068号公報等に記載のオキシムエステル系誘導体類等が挙げられる。具体的には、例えば国際公開第2009/107734号パンフレット等に記載の光重合開始剤等が挙げられる。これら光重合開始剤の中では、α-アミノアルキルフェノン誘導体類、オキシムエステル系誘導体類、ビイミダゾール誘導体類、アセトフェノン誘導体類、及びチオキサントン誘導体類がより好ましい。また、オキシムエステル系誘導体類としては、1,2-オクタンジオン,1-4-フェニルチオフェニル-,2-o-ベンゾイルオキシム、エタノン,1-9-エチル-6-2-メチルベンゾイル-9H-カルバゾール-3-イル,1-o-アセチルオキシム、等が挙げられる。その他に、ベンゾインアルキルエーテル類、アントラキノン誘導体類;2-メチル-4’-メチルチオフェニル-2-モルホリノ-1-プロパノン等のアセトフェノン誘導体類、2-エチルチオキサントン、2,4-ジエチルチオキサントン等のチオキサントン誘導体類、安息香酸エステル誘導体類、アクリジン誘導体類、フェナジン誘導体類、アンスロン誘導体類等も挙げられる。これら光重合開始剤の中では、α-アミノアルキルフェノン誘導体類、チオキサントン誘導体類、オキシムエステル系誘導体類がより好ましい。特に、オキシムエステル系誘導体類が好ましい。必要に応じて用いられるF2重合加速剤としては、例えば、N,N-ジメチルアミノ安息香酸エチルエステル等のN,N-ジアルキルアミノ安息香酸アルキルエステル類;2-メルカプトベンゾチアゾール、2-メルカプトベンゾオキサゾール、2-メルカプトベンゾイミダゾール等の複素環を有するメルカプト化合物;脂肪族多官能メルカプト化合物等のメルカプト化合物類等が挙げられる。これらのF1光重合開始剤及びF2重合加速剤は、それぞれ1種を単独で用いてもよく、2種以上を併用してもよい。また、必要に応じて感応感度を高める目的で、F3増感色素が用いられる。増感色素は、画像露光光源の波長に応じて、適切なものが用いられるが、例えば特開平4-221958号、特開平4-219756号各公報等に記載のキサンテン系色素;特開平3-239703号、特開平5-289335号各公報等に記載の複素環を有するクマリン系色素;特開平3-239703号、特開平5-289335号各公報等に記載の3-ケトクマリン系色素;特開平6-19240号公報等に記載のピロメテン系色素;特開昭47-2528号、特開昭54-155292号、特公昭45-37377号、特開昭48-84183号、特開昭52-112681号、特開昭58-15503号、特開昭60-88005号、特開昭59-56403号、特開平2-69号、特開昭57-168088号、特開平5-107761号、特開平5-210240号、特開平4-288818号各公報等に記載のジアルキルアミノベンゼン骨格を有する色素等が挙げられる。F3増感色素もまた1種を単独で用いてもよく、2種以上を併用してもよい。本発明の着色組成物において、これらのF光重合開始系の含有量は、全固形分中、通常0.1重量以上、好ましくは0.2重量以上、更に好ましくは0.5重量以上、また、通常40重量以下、好ましくは30重量以下、更に好ましくは20重量以下の範囲である。この含有量が著しく低いと、露光光線に対する感度が低下する原因となることがあり、反対に著しく高いと、未露光部分の現像液に対する溶解性が低下し、現像不良を誘起することがある。熱重合開始系本発明の着色組成物に含有されていてもよい熱重合開始系熱重合開始剤の具体例としては、アゾ系化合物、有機過酸化物及び過酸化水素等が挙げられる。これらのうち、アゾ系化合物が好適に用いられる。より具体的には、例えば国際公開第2009/107734号パンフレット等に記載の熱重合開始剤を用いることができる。これらの熱重合開始剤は、1種を単独で用いてもよく、2種以上を併用してもよい。[任意成分]本発明の着色組成物は、前記各成分の外に、界面活性剤、有機カルボン酸および/または有機カルボン酸無水物、可塑剤、前記本発明に係る色材以外の染料、熱重合防止剤、保存安定剤、表面保護剤、密着向上剤、現像改良剤等を含有していても良い。これら任意成分としては、例えば特開2007-113000号公報記載の各種化合物を使用することができる。[着色組成物の調製方法]次に、本発明の着色組成物を調製する方法を説明する。先ず前記色材を、必須成分であるバインダー樹脂および溶剤、場合によっては、任意成分である分散剤やモノマー、光重合開始系および/または熱重合開始系、界面活性剤、およびそれら以外の成分と混合し、均一な溶液とすることにより、着色組成物を得る。混合に際しては、化合物I等の染料が十分に溶解するまで攪拌することが好ましい。また、混合等の各工程において、微細なゴミが混入することがあるため、得られたインキ状液体をフィルター等によって濾過処理することが好ましい。化合物Iの溶剤に対する溶解度が低い場合には、まず、化合物Iに溶剤、および分散剤や分散助剤などを各所定量秤量し、分散処理工程において、化合物Iを分散させてインキ状液体とする。この分散処理工程では、ペイントコンディショナー、サンドグラインダー、ボールミル、ロールミル、ストーンミル、ジェットミル、ホモジナイザー等を使用することができる。この分散処理を行うことによって化合物Iが微粒子化されるため、の塗布特性が向上し、カラーフィルタ基板等の透過率が向上する。ただし、本発明の着色組成物中に、化合物Iは溶解状態で存在することが好ましい。また、銅フタロシアニン顔料および/またはジオキサジン顔料についても、前記同様の分散処理工程を実施することにより顔料が微粒子化されるため、の塗布特性が向上し、製品のカラーフィルタ基板等の透過率が向上する。銅フタロシアニン顔料および/またはジオキサジン顔料と化合物Iは、混合状態で分散処理を実施しても良く、各々単独で分散処理した後、混合しても良い。化合物Iの溶解度が十分で溶液を形成し得る場合にも、銅フタロシアニン顔料および/またはジオキサジン顔料と化合物Iを予め混合しておいて分散処理を行ってもよく、顔料分散処理を単独で行った後、化合物I溶液と混ぜてもよい。これらの色材を分散処理する際には、バインダー樹脂の一部および分散助剤等を適宜併用するのが好ましい。また、サンドグラインダーを用いて分散処理を行なう場合は、0.1~数mm径のガラスビーズ、またはジルコニアビーズを用いるのが好ましい。分散処理する際の温度は、通常0°C以上、好ましくは室温以上、また、通常100°C以下、好ましくは80°C以下の範囲に設定する。尚、分散時間は、インキ状液体の組成、およびサンドグラインダーの装置の大きさ等により適正時間が異なるため、適宜調整する必要がある。上記分散処理によって得られたインキ状液体に、更にCバインダー樹脂、およびB溶剤、場合によっては、任意成分であるE重合性モノマーやF光重合開始系および/または熱重合開始系、界面活性剤、およびそれら以外の成分を混合し、均一な分散溶液とすることにより、を得る。尚、分散処理工程および混合の各工程において、微細なゴミが混入することがあるため、得られたインキ状液体をフィルター等によって濾過処理することが好ましい。[着色組成物の応用]本発明の着色組成物は、通常、すべての構成成分が溶剤中に溶解又は分散された状態である。この着色組成物が基板上へ供給され、カラーフィルタや液晶表示装置、有機EL表示装置などの構成部材が形成される。以下、本発明の着色組成物の応用例として、カラーフィルタとしての応用、及びそれらを用いた液晶表示装置パネル及び有機EL表示装置について、説明する。<カラーフィルタ>本発明のカラーフィルタは、本発明の着色組成物から形成された画素を有するものである。以下に、本発明のカラーフィルタを形成する方法について説明する。カラーフィルタの画素は、様々な方法で形成することができる。ここでは光重合性の着色組成物を使用してフォトリソグラフィ法にて形成する場合を例に説明するが、製造方法はこれに限定されるものではない。まず、基板の表面上に、必要に応じて、画素を形成する部分を区画するようにブラックマトリックスを形成し、この基板上に、本発明の着色組成物を塗布したのち、プレベークを行って溶剤を蒸発させ、塗膜を形成する。次いで、この塗膜にフォトマスクを介して露光したのち、アルカリ現像液を用いて現像して、塗膜の未露光部を溶解除去し、その後ポストベークすることにより、赤色、緑色、青色の各画素パターンを形成して、カラーフィルタを作製することができる。画素を形成する際に使用される基板としては、透明で適度な強度を有するものであれば特に限定されないが、例えば、ポリエステル系樹脂、ポリオレフィン系樹脂ポリカーボネート系樹脂、アクリル系樹脂、熱可塑性樹脂製シート、エポキシ樹脂、熱硬化性樹脂、各種ガラスなどが挙げられる。また、これらの基板には、所望により、シランカップリング剤やウレタン系樹脂などによる薄膜形成処理、コロナ放電処理やオゾン処理などの表面処理等、適宜前処理を施してもよい。着色組成物を基板に塗布する際には、スピナー法、ワイヤーバー法、フローコート法、スリットアンドスピン法、ダイコート法、ロールコート法、スプレーコート法等が挙げられる。中でも、スリットアンドスピン法、及びダイコート法が好ましい。塗布膜の厚さは、乾燥後の膜厚として、通常、0.2~20μm、好ましくは0.5~10μm、特に好ましくは0.8~5.0μmである。上記範囲内であると、パターン現像や液晶セル化工程でのギャップ調整が容易であり、また所望の色発現がし易い点で好ましい。画素を形成する際に使用される放射線としては、例えば、可視光線、紫外線、遠紫外線、電子線、X線等を使用することができるが、波長が190~450nmの範囲にある放射線が好ましい。画像露光に使用される、波長190~450nmの放射線を用いるための光源は、特に限定されるものではないが、例えば、キセノンランプ、ハロゲンランプ、タングステンランプ、高圧水銀灯、超高圧水銀灯、メタルハライドランプ、中圧水銀灯、低圧水銀灯、カーボンアーク、蛍光ランプ等のランプ光源;アルゴンイオンレーザー、YAGレーザー、エキシマレーザー、窒素レーザー、ヘリウムカドミニウムレーザー、半導体レーザー等のレーザー光源等が挙げられる。特定の波長の光を照射して使用する場合には、光学フィルターを利用することもできる。放射線の露光量は、10~10,000J/m2が好ましい。また、前記アルカリ現像液としては、例えば、水酸化ナトリウム、水酸化カリウム、水酸化リチウム、炭酸ナトリウム、炭酸カリウム、炭酸水素ナトリウム、炭酸水素カリウム、珪酸ナトリウム、珪酸カリウム、メタ珪酸ナトリウム、燐酸ナトリウム、燐酸カリウム、燐酸水素ナトリウム、燐酸水素カリウム、燐酸二水素ナトリウム、燐酸二水素カリウム、水酸化アンモニウム等の無機アルカリ性化合物;モノ-ジ-又はトリ-エタノールアミン、モノ-ジ-又はトリ-メチルアミン、モノ-ジ-又はトリ-エチルアミン、モノ-又はジ-イソプロピルアミン、n-ブチルアミン、モノ-ジ-又はトリ-イソプロパノールアミン、エチレンイミン、エチレンジイミン、テトラメチルアンモニウムヒドロキシドTMAH、コリン等の有機アルカリ性化合物等の水溶液が好ましい。前記アルカリ現像液には、例えばイソプロピルアルコール、ベンジルアルコール、エチルセロソルブ、ブチルセロソルブ、フェニルセロソルブ、プロピレングリコール、ジアセトンアルコール等の水溶性有機溶剤や界面活性剤等を適量添加することもできる。なお、アルカリ現像後は、通常、水洗する。現像処理法としては、浸漬現像法、スプレー現像法、ブラシ現像法、超音波現像法等の何れかの方法によることができる。現像条件は、室温23°Cで5~300秒が好ましい。現像処理の条件には特に制限はないが、現像温度は通常10°C以上、中でも15°C以上、更には20°C以上、また、通常50°C以下、中でも45°C以下、更には40°C以下の範囲が好ましい。現像方法は、浸漬現像法、スプレー現像法、ブラシ現像法、超音波現像法等の何れかの方法によることができる。このようにして作製されたカラーフィルタを液晶表示装置に使用する場合には、このままの状態で画像上にITO等の透明電極を形成して、カラーディスプレィ、液晶表示装置等の部品の一部として使用されるが、表面平滑性や耐久性を高めるため、必要に応じ、画像上にポリアミド、ポリイミド等のトップコート層を設けることもできる。また、一部、平面配向型駆動方式IPSモード等の用途においては、透明電極を形成しないこともある。また、垂直配向型駆動方式MVAモードでは、リブを形成することもある。また、ビーズ散布型スペーサに代わり、フォトリソによる柱構造フォトスペーサーを形成することもある。<液晶表示装置>本発明の液晶表示装置は、上述の本発明のカラーフィルタを用いたものである。本発明の液晶表示装置の型式や構造については特に制限はなく、本発明のカラーフィルタを用いて常法に従って組み立てることができる。例えば、液晶デバイスハンドブック日刊工業新聞社、1989年9月29日発行、日本学術振興会第142委員会著に記載の方法で、本発明の液晶表示装置を形成することができる。<有機EL表示装置>本発明のカラーフィルタを含む有機EL表示装置を作成する場合、例えば図1に示すように、透明支持基板10上に、本発明の着色組成物により画素20が形成された青色カラーフィルタ上に有機保護層30及び無機酸化膜40を介して有機発光体500を積層することによって多色の有機EL素子を作製する。有機発光体500の積層方法としては、カラーフィルタ上面へ透明陽極50、正孔注入層51、正孔輸送層52、発光層53、電子注入層54、及び陰極55を逐次形成していく方法や、別基板上へ形成した有機発光体500を無機酸化膜40上に貼り合わせる方法などが挙げられる。このようにして作製された有機EL素子100は、パッシブ駆動方式の有機EL表示装置にもアクティブ駆動方式の有機EL表示装置にも適用可能である。次に、合成例、実施例及び比較例を挙げて本発明をより具体的に説明するが、本発明はその要旨を超えない限り以下の実施例に限定されるものではない。<染料の合成>[染料Aの合成]化合物1、化合物26.4ml、50mmol:東京化成社製、炭酸カリウム6.9g、50mmol、N-メチル-2-ピロリドン25mlの混合物を110~125°Cで4時間加熱撹拌した。室温に冷却後水を加え、トルエンで抽出し、トルエン層を希塩酸および飽和食塩水で洗浄し、無水硫酸ナトリウムで乾燥した。減圧濃縮して薄茶色オイル9.2gを得た。これをエタノール40mlに溶解し、水酸化ナトリウムの水25ml溶液を加え、85°Cで1時間撹拌した。放冷して、トルエンで抽出し、トルエン層を飽和食塩水で洗浄し、無水硫酸ナトリウムで乾燥した。減圧濃縮し、シリカゲルカラムクロマトグラフィーで精製し、化合物3を白色粉末で得た。化合物41.47g、4.34mmol:国際公開第2009107734号パンフレットに記載の方法で合成、化合物3、トルエン、オキシ塩化リン0.6mlの混合物を4時間加熱還流した後、室温に冷却し、水を加え、クロロホルムで抽出した。クロロホルム層を減圧濃縮し、シリカゲルカラムクロマトグラフィー展開溶剤:クロロホルムメタノール=15/1~10/1で精製し、得られた固体をヘキサンで洗浄して化合物51.32g、収率50を得た。化合物58.9g、14.6mmol、化合物64.2g、14.6mmol:東京化成社製、メタノールの混合物を50°Cで1.5時間撹拌した後、減圧濃縮し、得られた固体をメタノール/水=1/2で洗浄し、染料A11.5g、収率92.3を得た。[染料Bの合成]化合物5、化合物72.32g、7.0mmol:東京化成社製、メタノール200mlの混合物を50°Cで1.5時間撹拌した後、減圧濃縮し、得られた固体をメタノール水=1/2で洗浄し、染料B5.42g、収率89を得た。[染料Cの合成]化合物51.22g、2.0mmol及び化合物80.70g、1.03mmolをメタノールに溶解した後、減圧濃縮した。得られた個体をメタノール/水1/2の混合物溶剤で洗浄して、染料C1.48g、収率83を得た。[染料Dの合成]化合物9397mg、0.6mmol:国際公開第2009/107734号に記載の方法で合成、化合物6172mg、0.6mmol:東京化成社製、メタノール30mlの混合物を50°Cで1.5時間撹拌した後、減圧濃縮し、得られた固体をメタノール水=1/2で洗浄し、染料Dを得た。[染料Eの合成]化合物9、化合物7200mg、0.6mmol:東京化成から購入、メタノール30mlの混合物を50°Cで1.5時間撹拌した後、減圧濃縮して得られた固体をメタノール水=1/2で洗浄し、染料Eを得た。[染料Fの合成]化合物95.00g、7.55mmol:国際公開第20091/07734に記載の方法で合成、化合物82.56g、3.77mmol、メタノール50mlの混合物を40°Cで1時間攪拌した後、減圧濃縮し、水を加え固体を濾取した。固体をメタノール/水13200mlで洗浄し、再度メタノール/水=1/3200mlで洗浄して、染料F5.90g、収率83を得た。[染料Gの合成]化合物103.21g、5.9mmol:林原生物化学研究所製、化合物6、メタノール200mlの混合物を50°Cで1.5時間撹拌した後、減圧濃縮し、得られた固体をメタノール水=1/2で洗浄し、染料G3.91g、収率95を得た。[染料Hの合成]化合物105.41g、10mmol:林原生物化学研究所製、化合物7、メタノール200mlの混合物を50°Cで1.5時間撹拌した後、減圧濃縮し、得られた固体をメタノール/水=1/2で洗浄し、染料H6.65g、収率94を得た。<樹脂の合成>樹脂Aの合成プロピレングリコールモノメチルエーテルアセテート145重量部を窒素置換しながら攪拌し、120°Cに昇温した。ここにスチレン10重量部、グリシジルメタクリレート85.2重量部およびトリシクロデカン骨格を有するモノアクリレート66重量部FA-513M:日立化成社製を滴下し、および2.2’-アゾビス-2-メチルブチロニトリル8.47重量部を3時間かけて滴下し、更に90°Cで2時間攪拌し続けた。次に反応容器内を空気置換に変え、アクリル酸43.2重量部にトリスジメチルアミノメチルフェノール0.7重量部およびハイドロキノン0.12重量部を投入し、100°Cで12時間反応を続けた。その後、テトラヒドロ無水フタル酸THPA56.2重量部、トリエチルアミン0.7重量部を加え、100°C3.5時間反応させた。こうして得られたバインダ樹脂のGPCにより測定した重量平均分子量は約8400、酸価80mgKOH/gであった。<顔料分散液の調製>[1]青色顔料分散液1の調製青色顔料としてC.I.ピグメントブルー15:6を11.36重量部、溶剤としてプロピレングリコールモノメチルエーテルアセテート57.5重量部、分散剤としてディスパービック2000ビックケミー社製を固形分換算で3.02重量部、径0.5mmのジルコニアビーズ215.7重量部をステンレス容器に充填し、ペイントシェーカーにて6時間分散させて青色顔料分散液1を調製した。[2]青色顔料分散液2の調製青色顔料としてC.I.ピグメントブルー15:6とバイオレット23を9.20:3.81となる重量比で11.36重量部、溶剤としてプロピレングリコールモノメチルエーテルアセテート57.5重量部、分散剤としてディスパービック2000ビックケミー社製を固形分換算で3.02重量部、径0.5mmのジルコニアビーズ215.7重量部をステンレス容器に充填し、ペイントシェーカーにて6時間分散させて青色顔料分散液を調製した。<着色組成物の調製>表1に、実施例1~6、並びに比較例1及び3で用いた染料色素を示す。上記各染料及びその他の成分を下記表2に記載の比率で混合して、着色組成物を調製した。混合に際しては、各成分が十分に混合するまで1時間以上攪拌し、最後に5μmの駒型フィルターによって濾過し、異物を取り除いた。尚、表2中の数値は、いずれも添加する各成分の重量部を表す。[3]着色樹脂膜の製造及び耐熱性の評価5cm角に切断したガラス基板上に、上記各着色組成物をスピンコート法により乾燥後のy値が0.120となるように塗布し、減圧乾燥させた後、ホットプレート上にて80°C3分間プリベークした。その後、60mJ/cm2の露光量にて全面露光して、着色樹脂膜を作成した。その後、分光光度計U-3310日立製作所製にて、分光透過率を測定し、XYZ表色系における色度C光源を算出した加熱前の色特性。続いて、クリーンオーブンにて230°C30分焼成し、分光光度計U-3310日立製作所製にて、同様に分光透過率を測定し、XYZ表色系における色度C光源を算出した加熱後の色特性。この結果を、表3に示す。表3中のΔYは、加熱後のY輝度と加熱前のYとの差である。表3に示すが如く、本発明の着色組成物を用いて得られた画素は、加熱前後での輝度低下が小さく、また輝度が高い。これより、例えば、フォトリソグラフィー法で、赤、緑、青の画素を形成する際の加熱工程での輝度落ちが小さい為、本発明のカラーフィルタを有する液晶表示装置及び有機EL表示装置は高品質である。"